ПОДЛОЖКА ИЗ ПОЛИМЕРНОГО СПЛАВА, АРМИРОВАННАЯ ВОЛОКНАМИ, И ФОРМОВАННОЕ ИЗДЕЛИЕ С ЕЕ ИСПОЛЬЗОВАНИЕМ

1. Подложка из полимерного сплава, армированная волокнами, в которой непрерывные армирующие волокна расположены параллельно и импрегнированы полимерным сплавом, отличающаяся тем, что: полимерный сплав, полученный посредством объединения термопластичных смол, по меньшей мере, двух типов, использован как полимерный сплав, объемное содержание волокон находится в пределах от 40 до 70% объемн. и параметр диспергирования волокон D, определенный с помощью следующего далее метода, составляет 90% или больше:
(i) поперечное сечение подложки из полимерного сплава, армированной волокнами, перпендикулярное к направлению ориентации армирующих волокон разделено на множество секций, и одна из этих секций сфотографирована;
(ii) полученное изображение секции разделено на множество квадратных единиц каждая из них имеет длину стороны t, определяемую уравнением (1);
(iii) вычисляют параметр диспергирования d, определяемый уравнением (2);
(iv) процедуру (i) - (iii) повторяют для различных секций и среднее значение параметров диспергирования d для множества секций, полученных из поперечного сечения, определяют, как параметр диспергирования D;.
1,5a≤t≤2,5a (a: диаметр волокна, t: длина одной стороны единицы) ··· (1)
параметр диспергирования d=количество единиц, содержащих армирующие волокна в одной секции/общее количество единиц в одной секции ×100 (%) ··· (2).
2. Подложка по п.1, где коэффициент разброса параметров диспергирования d составляет 4% или меньше.
3. Подложка по п.1 или 2, где полимерный сплав представляет собой полимерный сплав, приготовленный посредством объединения, по меньшей мере, двух смол, выбранных из полифениленсульфидной смолы (PPS), полиариленэфиркетоновой смолы (PAEK), полиэфирсульфоновой смолы (PES), полиэфиримида (PEI) и жидкокристаллического полимера (LCP).
4. Подложка по любому из пп.1-3, включающая полимерный сплав, образующий двухфазную сплошную структуру, имеющую период структуры от 0,001 до 10 мкм, или структуру островок/море, состоящую из островковой фазы, имеющей диаметр частиц от 0,001 до 10 мкм, и фазы моря.
5. Подложка по любому из пп.1-4, где расстояние между центрами соседних армирующих волокон находится в пределах от 5 мкм до 15 мкм.
6. Подложка по п.4 или 5, где период структуры полимерного сплава или диаметр частиц смолы, образующей островковую фазу в подложке из полимерного сплава, армированной волокнами, меньше, чем расстояние между армирующими волокнами, представленное следующим далее уравнением (6);
z=y-2r (z: расстояние между армирующими волокнами, y: расстояние между центрами армирующих волокон, r: радиус волокна) ··· (6).
7. Подложка по любому из пп.1-6, где толщина находится в пределах от 0,01 мм до 1,5 мм.
8. Подложка по любому из пп.1-7, где армирующие волокна представляют собой углеродные волокна.
9. Подложка по любому из пп.1-8, где пустотность составляет 2% или меньше.
10. Подложка по любому из пп.1-9, где подложку из полимерного сплава, армированную волокнами, получают посредством пултрузионного формования.
11. Формованное изделие, содержащее подложку из полимерного сплава, армированной волокнами, по любому из пп.1-10.
12. Композитное формованное изделие объединенное с подложкой из полимерного сплава, армированной волокнами, по любому из пп.1-10 или формованное изделие по п.11, и металлический материал или формованное изделие из него или материал смолы или формованное изделие из него.